(57)【要約】      （修正有）【課題】要求される複数の特性を同時に満たす伝動ベルトを提供する。【解決手段】ベルトは、プーリに巻き掛けられて動力を伝達する伝動ベルトＢである。当該ベルトは、セルロース系微細繊維と、短繊維とを含有するゴム組成物からなる層を有している。セルロース系微細繊維の繊維径の分布範囲が、１０〜１００ｎｍを含み、セルロース系微細繊維の繊維径の分布範囲が３〜１００ｎｍを含む。前記ゴム組成物には、前記ゴム組成物のゴム成分１００質量部に対して２０質量部以下のカーボンブラックが配合されている。【選択図】図１
2019163861.tif 000002
【特許請求の範囲】
【請求項１】
プーリに巻き掛けられて動力を伝達する伝動ベルトにおいて、
セルロース系微細繊維と、短繊維とを含有するゴム組成物からなる層を有しており、
前記セルロース系微細繊維の繊維径の分布範囲が１０〜１００ｎｍを含むことを特徴とする伝動ベルト。
【請求項２】
請求項１の伝動ベルトにおいて、
前記セルロース系微細繊維の繊維径の分布範囲が３〜１００ｎｍを含むことを特徴とする伝動ベルト。
【請求項３】
請求項１又は２の伝動ベルトにおいて、
前記ゴム組成物には、前記ゴム組成物のゴム成分１００質量部に対して２０質量部以下のカーボンブラックが配合されていることを特徴とする伝動ベルト。
【請求項４】
請求項１〜３のいずれか１つの伝動ベルトにおいて、
前記セルロース系微細繊維は、機械的解繊手段によって製造されたものであることを特徴とする伝動ベルト。
【請求項５】
請求項１〜３のいずれか１つの伝動ベルトにおいて、
前記セルロース系微細繊維は、化学的解繊手段によって製造されたものであることを特徴とする伝動ベルト。
【発明の詳細な説明】
【技術分野】
【０００１】
本発明は、伝動ベルトに関する。
【背景技術】
【０００２】
伝動ベルトのゴム層を構成するゴム組成物に、短繊維を配合することが行われている。例えば特許文献１において、Ｖリブドベルトの少なくとも圧縮層を、カーボンブラック及び短繊維を含有するゴム組成物によって構成することが開示されている。
【先行技術文献】
【特許文献】
【０００３】
【特許文献１】特開平２０１４−１６７３４７号公報
【発明の概要】
【発明が解決しようとする課題】
【０００４】
伝動ベルトには、耐摩耗性、摩擦係数、粘着摩耗の抑制等の種々の特性について要求がある。ベルトを構成するゴム組成物にカーボンブラック及び短繊維を配合して補強する場合、配合量を調整してある特性を満たすようすると、他の特性が劣化する傾向にあった。
【０００５】
従って、本発明の課題は、要求される複数の特性を同時に満たす伝動ベルトを提供することである。
【課題を解決するための手段】
【０００６】
本発明は、プーリに巻き掛けられて動力を伝達する伝動ベルトであって、セルロース系微細繊維と、短繊維とを含有するゴム組成物からなる層を有しており、セルロース系微細繊維の繊維径の分布範囲が１０〜１００ｎｍを含む。
【発明の効果】
【０００７】
本発明によると、セルロース系微細繊維と他の短繊維とを含有するゴム組成物からなる層を有するので、伝動ベルトに要求される複数の特性を同時に満たすことができる。
【図面の簡単な説明】
【０００８】
【図１】図１は、実施形態に係る例示的なＶリブドベルトを模式的に示す斜視図である。
【図２】図２は、実施形態に係るＶリブドベルトの要部の断面図である。
【図３】図３は、実施形態に係るＶリブドベルトの製造方法を示す第１の説明図である。
【図４】図４は、実施形態に係るＶリブドベルトの製造方法を示す第２の説明図である。
【図５】図５は、実施形態に係るＶリブドベルトの製造方法を示す第３の説明図である。
【図６】図６は、実施形態に係るＶリブドベルトの製造方法を示す第４の説明図である。
【図７】図７は、実施形態に係るＶリブドベルトの製造方法を示す第５の説明図である。
【図８】図８は、実施形態に係るＶリブドベルトの製造方法を示す第６の説明図である。
【図９】図９は、耐クラック寿命測定用の走行試験機のプーリレイアウト図である。
【図１０】図１０は、高張力ベルト走行試験機のプーリレイアウト図である。
【図１１】図１１は、摩擦係数測定の方法を説明する図である。
【発明を実施するための形態】
【０００９】
以下、本開示の実施形態について、図面を参照しながら説明する。
【００１０】
（ＶリブドベルトＢ）
図１及び２は、実施形態に係るＶリブドベルトＢを示す。実施形態に係るＶリブドベルトＢは、例えば、自動車のエンジンルーム内に設けられる補機駆動ベルト伝動装置等に用いられるエンドレスの動力伝達部材である。実施形態１に係るＶリブドベルトＢは、例えば、ベルト長さが７００〜３０００ｍｍ、ベルト幅が１０〜３６ｍｍ、及びベルト厚さが４．０〜５．０ｍｍである。
【００１１】
実施形態に係るＶリブドベルトＢは、ベルト内周側のプーリ接触部分を構成する圧縮ゴム層１１と中間の接着ゴム層１２とベルト外周側の背面ゴム層１３との三層構造に構成されたゴム製のＶリブドベルト本体１０を備えている。Ｖリブドベルト本体１０における接着ゴム層１２の厚さ方向の中間部には、ベルト幅方向にピッチを有する螺旋を形成するように心線１４が埋設されている。なお、背面ゴム層１３の代わりに背面補強布が設けられ、Ｖリブドベルト本体１０が圧縮ゴム層１１及び接着ゴム層１２の二重層に構成されていてもよい。
【００１２】
圧縮ゴム層１１は、複数のＶリブ１６がベルト内周側に垂下するように設けられている。複数のＶリブ１６は、各々がベルト長さ方向に延びる断面略逆三角形の突条に形成されていると共に、ベルト幅方向に並列するように設けられている。各Ｖリブ１６は、例えば、リブ高さが２．０〜３．０ｍｍ、基端間の幅が１．０〜３．６ｍｍである。Ｖリブ１６の数は例えば３〜６個である（図１では６個）。接着ゴム層１２は、断面横長矩形の帯状に構成されており、その厚さが例えば１．０〜２．５ｍｍである。背面ゴム層１３も、断面横長矩形の帯状に構成されており、厚さが例えば０．４〜０．８ｍｍである。背面ゴム層１３の表面には、背面駆動時の音発生を抑制する観点から、織布パターンが設けられていることが好ましい。
【００１３】
圧縮ゴム層１１、接着ゴム層１２、及び背面ゴム層１３は、ゴム成分に種々のゴム配合剤が配合されて混練された未架橋ゴム組成物が加熱及び加圧されて架橋剤により架橋したゴム組成物で形成されている。圧縮ゴム層１１、接着ゴム層１２、及び背面ゴム層１３を形成するゴム組成物は、同一であっても、また、異なっていても、どちらでもよい。
【００１４】
圧縮ゴム層１１、接着ゴム層１２、及び背面ゴム層１３を形成するゴム組成物のゴム成分としては、例えば、エチレン・プロピレンコポリマー（ＥＰＲ）、エチレン・プロピレン・ジエンターポリマー（ＥＰＤＭ）、エチレン・オクテンコポリマー、エチレン・ブテンコポリマーなどのエチレン−α−オレフィンエラストマー；クロロプレンゴム（ＣＲ）；クロロスルホン化ポリエチレンゴム（ＣＳＭ）；水素添加アクリロニトリルゴム（Ｈ−ＮＢＲ）等が挙げられる。ゴム成分は、これらのうち１種又は２種以上のブレンドゴムであることが好ましい。圧縮ゴム層１１、接着ゴム層１２、及び背面ゴム層１３を形成するゴム組成物のゴム成分は同一であることが好ましい。
【００１５】
圧縮ゴム層１１、接着ゴム層１２、及び背面ゴム層１３を形成するゴム組成物のうち少なくとも１つは、繊維径の分布範囲が５０〜５００ｎｍを含むセルロース系微細繊維を含有する。圧縮ゴム層１１、接着ゴム層１２、及び背面ゴム層１３を形成する全てのゴム組成物がかかるセルロース系微細繊維を含有することが好ましいが、少なくともプーリ接触部分を構成する圧縮ゴム層１１を形成するゴム組成物がかかるセルロース系微細繊維を含有することがより好ましい。
【００１６】
セルロース系微細繊維は、植物繊維を細かくほぐすことで得られる植物細胞壁の骨格成分で構成されたセルロース微細繊維を由来とする繊維材料である。セルロース系微細繊維の原料植物としては、例えば、木材、竹、稲（稲わら）、じゃがいも、サトウキビ（バガス）、水草、海藻等が挙げられる。これらのうち木材が好ましい。表面ゴム層１１ａを形成する多孔のゴム組成物がこのようなセルロース系微細繊維を含むことにより、その高補強効果が発現する。
【００１７】
セルロース系微細繊維は、セルロース微細繊維自体であっても、また、疎水化処理された疎水化セルロース微細繊維であっても、どちらでもよい。また、セルロース系微細繊維として、セルロース微細繊維自体と疎水化セルロース微細繊維とを併用してもよい。分散性の観点からは、セルロース系微細繊維は、疎水化セルロース微細繊維を含むことが好ましい。疎水化セルロース微細繊維としては、セルロースの水酸基の一部又は全部が疎水性基に置換されたセルロース微細繊維、及び表面処理剤によって疎水化表面処理されたセルロース微細繊維が挙げられる。
【００１８】
セルロースの水酸基の一部又は全部が疎水性基に置換されたセルロース微細繊維を得るための疎水化としては、例えば、エステル化（アシル化）（アルキルエステル化、複合エステル化、β−ケトエステル化など）、アルキル化、トシル化、エポキシ化、アリール化等が挙げられる。これらのうちエステル化が好ましい。具体的には、エステル化された疎水化セルロース微細繊維は、セルロースの水酸基の一部又は全部が、酢酸、無水酢酸、プロピオン酸、酪酸等のカルボン酸、若しくは、そのハロゲン化物（特に塩化物）によりアシル化されたセルロース微細繊維である。表面処理剤によって疎水化表面処理されたセルロース微細繊維を得るための表面処理剤としては、例えば、シランカップリング剤等が挙げられる。
【００１９】
セルロース系微細繊維は、ベルトの特性を実現する観点から、その繊維径の分布の下限は、好ましくは１０ｎｍ以下、より好ましくは３ｎｍ以下である。上限は、好ましくは５００ｎｍ以上、より好ましくは７００ｎｍ以上、更に好ましくは１μｍ以上である。セルロース系微細繊維の繊維径の分布範囲は、２０〜５００ｎｍを含むことが好ましく、２０〜７００ｎｍを含むことがより好ましく、２０ｎｍ〜１μｍを含むことが更に好ましい。
【００２０】
セルロース系微細繊維の平均繊維径は、好ましくは３ｎｍ以上で且つ２００ｎｍ以下、より好ましくは３ｎｍ以上で且つ１００ｎｍ以下である。
【００２１】
セルロース系微細繊維の繊維径の分布は、ベルト本体を構成するゴム組成物の試料を凍結粉砕した後、その断面を透過型電子顕微鏡（ＴＥＭ）で観察すると共に、５０本のセルロース系微細繊維を任意に選択して繊維径を測定し、その測定結果に基づいて求められる。また、セルロース系微細繊維の平均繊維径は、その任意に選択した５０本のセルロース系微細繊維の繊維径の数平均として求められる。
【００２２】
セルロース系微細繊維は、機械的解繊手段によって製造された高アスペクト比のものであっても、また、化学的解繊手段によって製造されたものであっても、どちらでもよい。これらのうち、化学的解繊手段によって製造されたものが好ましい。また、セルロース系微細繊維として、機械的解繊手段によって製造されたものと化学的解繊手段によって製造されたものとを併用してもよい。機械的解繊手段に用いる解繊装置としては、例えば、二軸混練機などの混練機、高圧ホモジナイザー、グラインダー、ビーズミル等が挙げられる。化学的解繊手段に用いる処理としては、例えば、酸加水分解処理等が挙げられる。
【００２３】
圧縮ゴム層１１、接着ゴム層１２、及び／又は伸張ゴム層１３を構成するゴム組成物におけるセルロース系微細繊維の含有量は、伝動ベルトの各種特性をそれぞれ満たす観点から、ゴム成分１００質量部に対して、好ましくは１質量部以上、より好ましくは５質量部以上、更に好ましくは１０質量部以上であり、また、好ましくは３０質量部以下、より好ましくは２５質量部以下、更に好ましくは２０質量部以下である。
【００２４】
また、ゴム配合剤としては、補強材、オイル、加工助剤、加硫促進助剤、架橋剤、共架橋剤、加硫促進剤等が挙げられる。
【００２５】
補強材として、セルロース系微細繊維とは別に用いる短繊維では、例えば、６−ナイロン繊維、６，６−ナイロン繊維、４，６−ナイロン繊維、ポリエチレンテレフタレート（ＰＥＴ）繊維、ポリエチレンナフタレート（ＰＥＮ）繊維、パラ系アラミド繊維、メタ系アラミド繊維、ポリエステル繊維等が挙げられ、単一種のみが含まれていてもよく、また、複数種が含まれていてもよい。短繊維は、例えばＲＦＬ水溶液等に浸漬した後に加熱する接着処理が施された長繊維を所定長に切断して製造される。
【００２６】
短繊維の直径は、好ましくは１μｍ以上、より好ましくは５μｍ以上、更に好ましくは１０μｍ以上であり、また、好ましくは１００μｍ以下、より好ましくは７０μｍ以下、更に好ましくは５０μｍ以下である。
【００２７】
また、短繊維の配合量は、ゴム組成物のゴム成分１００質量部に対して好ましくは５質量部以上、より好ましくは１０質量部以上であり、また、好ましくは５０質量部以下、より好ましくは４０質量部以下である。
【００２８】
補強材として、カーボンブラックでは、例えば、チャネルブラック；ＳＡＦ、ＩＳＡＦ、Ｎ−３３９、ＨＡＦ、Ｎ−３５１、ＭＡＦ、ＦＥＦ、ＳＲＦ、ＧＰＦ、ＥＣＦ、Ｎ−２３４などのファーネスブラック；ＦＴ、ＭＴなどのサーマルブラック；アセチレンブラック等が挙げられる。
【００２９】
セルロース系微細繊維を用いる場合、カーボンブラックは必ずしも添加する必要はないが、帯電防止等の目的で添加しても良い。添加する場合、カーボンブラックの配合量は、ゴム組成物のゴム成分１００質量部に対して、好ましくは１質量部以上、より好ましくは５質量部以上であり、また、好ましくは１００質量部以下、より好ましくは５０質量部以下である。
【００３０】
オイルとしては、例えば、石油系軟化剤、パラフィンワックスなどの鉱物油系オイル、ひまし油、綿実油、あまに油、なたね油、大豆油、パーム油、やし油、落下生油、木ろう、ロジン、パインオイルなどの植物油系オイル等が挙げられる。オイルは、これらのうち１種又は２種以上であることが好ましい。オイルの含有量は、ゴム組成物のゴム成分１００質量部に対して例えば５〜１５質量部である。
【００３１】
加硫促進助剤としては、例えば、酸化亜鉛（亜鉛華）や酸化マグネシウムなどの金属酸化物、金属炭酸塩、脂肪酸及びその誘導体等が挙げられる。加硫促進助剤は、これらのうち１種又は２種以上であることが好ましい。加硫促進助剤の含有量は、ゴム組成物のゴム成分１００質量部に対して例えば５〜１５質量部である。
【００３２】
架橋剤としては、硫黄及び有機過酸化物が挙げられる。架橋剤として、硫黄が配合されていてもよく、また、有機過酸化物が配合されていてもよく、更には、それらの両方が併用されていてもよい。架橋剤の配合量は、硫黄の場合、ゴム組成物のゴム成分１００質量部に対して例えば０．５〜４．０質量部であり、有機過酸化物の場合、ゴム組成物のゴム成分１００質量部に対して例えば０．５〜８．０質量部である。
【００３３】
有機過酸化物としては、例えば、ジクミルパーオキサイドなどのジアルキルパーオキサイド類、ｔ−ブチルパーオキシアセテートなどのパーオキシエステル類、ジシクロヘキサノンパーオキサイドなどのケトンパーオキサイド類等が挙げられる。有機過酸化物は、単一種が配合されていても、また、複数種が配合されていても、どちらでもよい。
【００３４】
共架橋剤としては、例えば、マレイミド系、ＴＡＩＣ、１，２−ポリブタジエン、オキシム類、グアニジン、及びトリメチロールプロパントリメタクリレートのもの等が挙げられる。共架橋剤は、これらのうちの１種又は２種以上であることが好ましい。共架橋剤の含有量は、ゴム成分１００質量部に対して例えば０．５〜１５質量部である。
【００３５】
接着ゴム層１２及び伸張ゴム層１３は、ゴム成分に種々のゴム配合剤が配合されて混練された未架橋ゴム組成物が加熱及び加圧されて架橋剤により架橋した中実のゴム組成物で形成されている。接着ゴム層１２及び伸張ゴム層１３を構成するゴム組成物のゴム成分としては、圧縮ゴム層１１と同様のものが挙げられ、同一であっても良い。ゴム配合剤としても、圧縮ゴム層１１と同様に、補強材、オイル、加工助剤、加硫促進助剤、架橋剤、共架橋剤、加硫促進剤等が挙げられる。また、接着ゴム層１２及び伸張ゴム層１３を構成するゴム組成物は、圧縮ゴム層１１と同様に、セルロース系微細繊維及び短繊維を含んでいても良い。
【００３６】
心線１４は、ポリエチレンテレフタレート（ＰＥＴ）繊維、ポリエチレンナフタレート（ＰＥＮ）繊維、パラ系アラミド繊維、ビニロン繊維等の撚り糸や組紐等の線材で構成されている。心線１４は、Ｖリブドベルト本体１０に対する接着性を付与するために、成形前にＲＦＬ水溶液に浸漬した後に加熱する接着処理及び／又はゴム糊に浸漬した後に乾燥させる接着処理が施されている。なお、心線１４は、ＲＦＬ水溶液及び／又はゴム糊による接着処理の前に、必要に応じてエポキシ樹脂やポリイソシアネート樹脂等の溶液からなる接着剤溶液に浸漬した後に加熱する接着処理が施されていてもよい。心線１４の直径は例えば０．５〜２．５ｍｍであり、断面における相互に隣接する心線１４中心間の寸法は例えば０．０５〜０．２０ｍｍである。
【００３７】
（ＶリブドベルトＢの製造方法）
実施形態１に係るＶリブドベルトＢの製造方法について、図３〜図８に基づいて説明する。
【００３８】
図３及び図４は、実施形態１に係るＶリブドベルトＢの製造に用いるベルト成形型３０を示す。
【００３９】
このベルト成形型３０は、同心状に設けられた、各々、円筒状の内型３１及び外型３２を備えている。
【００４０】
内型３１はゴム等の可撓性材料で形成されている。外型３２は金属等の剛性材料で形成されている。外型３２の内周面は成型面に構成されており、その外型３２の内周面には、Ｖリブ１６の形状と同一のＶリブ形成溝３３が軸方向に一定ピッチで設けられている。外型３２には、水蒸気等の熱媒体や水等の冷媒体を流通させて温調する温調機構が設けられている。また、内型３１を内部から加圧膨張させるための加圧手段が設けられている。
【００４１】
実施形態１に係るＶリブドベルトＢの製造方法は、材料準備工程、成形工程、架橋工程、及び仕上げ工程を有する。
【００４２】
＜材料準備工程＞
−圧縮ゴム層用、接着ゴム層用、及び背面ゴム層用の未架橋ゴムシート１１’，１２’，１３’−
圧縮ゴム層用、接着ゴム層用、及び背面ゴム層用の未架橋ゴムシート１１’，１２’，１３’のうち、セルロース系微細繊維を含有させるものの作製を以下のようにして行う。
【００４３】
まず、素練りしているゴム成分にセルロース系微細繊維を投入して混練することにより分散させる。
【００４４】
ここで、ゴム成分へのセルロース系微細繊維の分散方法としては、例えば、セルロース系微細繊維を水に分散させた分散体（ゲル）を、オープンロールで素練りしているゴム成分に投入し、それらを混練しながら水分を気化させる方法、セルロース系微細繊維を水に分散させた分散体（ゲル）とゴムラテックスとを混合して水分を気化させて得られたセルロース系微細繊維／ゴムのマスターバッチを、素練りしているゴム成分に投入する方法、セルロース系微細繊維を溶剤に分散させた分散体とゴム成分を溶剤に溶解させた溶液とを混合して溶剤を気化させて得られたセルロース系微細繊維／ゴムのマスターバッチを、素練りしているゴム成分に投入する方法、セルロース系微細繊維を水に分散させた分散体（ゲル）を凍結乾燥させて粉砕したものを、素練りしているゴム成分に投入する方法、疎水化したセルロース系微細繊維を素練りしているゴム成分に投入する方法等が挙げられる。
【００４５】
次いで、ゴム成分とセルロース系微細繊維とを混練しながら、各種のゴム配合剤を投入して混練を継続することにより未架橋ゴム組成物を作製する。
【００４６】
そして、その未架橋ゴム組成物をカレンダー成形等によってシート状に成形する。
【００４７】
なお、セルロース系微細繊維を含有させないものの作製は、ゴム成分に各種のゴム配合剤を配合し、ニーダー、バンバリーミキサー等の混練機で混練し、得られた未架橋ゴム組成物をカレンダー成形等によってシート状に成形することにより行う。
【００４８】
−心線１４’−
心線１４’に対して接着処理を施す。具体的には、心線１３’に、ＲＦＬ水溶液に浸漬して加熱するＲＦＬ接着処理を施す。また、ＲＦＬ接着処理前に下地接着処理液に浸漬して加熱する下地接着処理を施すことが好ましい。なお、ＲＦＬ接着処理前にゴム糊に浸漬して乾燥させるゴム糊接着処理を施してもよい。
【００４９】
＜成形工程＞
図５に示すように、表面が平滑な円筒ドラム３４上にゴムスリーブ３５を被せ、その外周上に、背面ゴム層用の未架橋ゴムシート１３’、及び接着ゴム層用の未架橋ゴムシート１２’を順に巻き付けて積層し、その上から心線１４’を円筒状の内型３１に対して螺旋状に巻き付け、更にその上から接着ゴム層用の未架橋ゴムシート１２’、及び圧縮ゴム層用の未架橋ゴムシート１１’を順に巻き付ける。このとき、ゴムスリーブ３５上には積層成形体Ｂ’が形成される。
【００５０】
＜架橋工程＞
積層成形体Ｂ’を設けたゴムスリーブ３５を円筒ドラム３４から外し、図６に示すように、それを外型３２の内周面側に内嵌め状態にセットした後、図７に示すように、内型３１を外型３２にセットされたゴムスリーブ３５内に位置付けて密閉する。
【００５１】
次いで、外型３２を加熱すると共に、内型３１の密封された内部に高圧空気等を注入して加圧する。このとき、内型３１が膨張し、外型３２の成型面に、積層成形体Ｂ’における未架橋ゴムシート１１’，１２’，１３’が圧縮されて進入し、また、それらの架橋が進行し、且つ心線１４’が複合一体化し、最終的に、図８に示すように、円筒状のベルトスラブＳが成型される。なお、ベルトスラブＳの成型温度は例えば１００〜１８０℃、成型圧力は例えば０．５〜２．０ＭＰａ、及び成型時間は例えば１０〜６０分である。
【００５２】
＜仕上げ工程＞
内型３１の内部を減圧して密閉を解き、内型３１と外型３２との間でゴムスリーブ３５を介して成型されたベルトスラブＳを取り出し、ベルトスラブＳを所定幅に輪切りして表裏を裏返すことによりＶリブドベルトＢが製造される。
【００５３】
［その他の実施形態］
以上の実施形態ではＶリブドベルトを示したが、特にこれらに限定されるものではなく、繊維径の分布範囲が２０ｎｍ〜１μｍを含むセルロース系微細繊維を含有するゴム組成物でベルト本体の少なくとも一部が形成されていれば、ローエッジＶベルトやラップドＶベルト、平ベルト等の他の摩擦伝動ベルト、或いは、噛み合い伝動ベルトの歯付ベルトであってもよい。
【実施例】
【００５４】
［試験評価１］
クロロプレンゴム（ＣＲゴムとも表記する）をゴム成分とするゴム組成物を用いて、実施例1-1〜1-5及び比較例1-1〜1-8のローエッジＶベルトを作製した。それぞれの詳細については、表１にも示す。
【００５５】
＜実施例1-1＞
ＣＲラテックス（昭和電工社製  商品名：ショウプレン８４２Ａ）と機械的解繊手段によって製造されたセルロース微細繊維（大王製紙社製）の水分散体とを混合し、水を気化させてセルロース微細繊維／ＣＲのマスターバッチを作製した。
【００５６】
続いて、ＣＲ（昭和電工社製  商品名：ショウプレンＧＳ）を素練りすると共に、そこにマスターバッチを投入して混練した。マスターバッチの投入量は、トータルのＣＲを１００質量部としたときのセルロース系微細繊維の含有量が２０質量部となる量とした。
【００５７】
そして、ＣＲとセルロース系微細繊維とを混練すると共に、そこに、ＣＲ１００質量部に対し、補強材のカーボンブラックＨＡＦ（東海カーボン社製  商品名：シースト３）を２０質量部、アラミド短繊維（帝人社製、テクノーラ（登録商標））オイル（日本サン石油社製  商品名：サンパー２２８０）を５質量部、加硫促進助剤の酸化亜鉛（堺化学工業社製）を５質量部、酸化マグネシウム（協和化学工業社製  商品名：キョウワマグ１５０）を４質量部それぞれ投入して混練を継続することにより未架橋ゴム組成物を作製した。
【００５８】
この未架橋ゴム組成物をシート状に成形してベルト本体（圧縮ゴム層、接着ゴム層及び伸張ゴム層）を構成するための未架橋ゴムシートとし、実施例1-1のローエッジＶベルトを作製した。
【００５９】
尚、心線には接着処理を施したポリエステル繊維製の撚り糸を用いた。
【００６０】
＜実施例1-2＞
ＣＲと、そのＣＲ１００質量部に対し、化学的解繊手段（ＴＥＭＰＯ酸化処理）によって製造されたセルロース微細繊維を１０質量部、補強材のカーボンブラックＨＡＦを２０質量部、オイルを５質量部、加硫促進助剤の酸化亜鉛を５質量部、及び酸化マグネシウムを４質量部とを混練して減圧して未架橋ゴム組成物を作製した。
【００６１】
ベルト本体構成用の未架橋ゴムシートとして、この未架橋ゴム組成物を用いたことを除いて実施例1-1と同様の構成の実施例1-2のローエッジＶベルトを作製した。
【００６２】
＜実施例1-3＞
ベルト本体形成用の未架橋ゴムシートについて、カーボンブラックを配合せず、且つ、化学的手段により解繊したセルロース系微細繊維の含有量をゴム成分１００質量部に対して２０質量部としたことを除き、実施例1-2と同様の構成の実施例1-3のベルトを作製した。
【００６３】
＜実施例1-4＞
ベルト本体構成用の未架橋ゴムシートについて、ゴム成分１００質量部に対してアラミド短繊維を１０質量部とし、且つ、ナイロン短繊維（東レ社製ナイロン６６からなるタイヤ用スダレから３ｍｍ長にカットした短繊維）１０質量部を更に配合したことを除き、実施例1-2と同様の構成の実施例1-4のベルトを作製した。
【００６４】
＜実施例1-5＞
ベルト本体構成用の未架橋ゴムシートについて、アラミド短繊維２０質量部に代えてナイロン短繊維２０質量部を配合したことを除き、実施例1-2と同様の構成の実施例1-5のベルトを作製した。
【００６５】
＜比較例1-1＞
ベルト本体構成用の未架橋ゴムシートについて、セルロース系微細繊維を配合しないことを除き、実施例1-1と同様の構成の比較例1-1のベルトを作製した。
【００６６】
＜比較例1-2＞
ベルト本体構成用の未架橋ゴムシートについて、カーボンブラックＨＡＦの配合量をゴム成分１００質量部に対して７０質量部としたことを除き、比較例1-1と同様の構成の比較例1-2のベルトを作製した。
【００６７】
＜比較例1-3＞
ベルト本体構成用の未架橋ゴムシートについて、アラミド短繊維２０質量部に代えてナイロン短繊維２０質量部を配合したことを除き、比較例1-1と同様の構成の比較例1-3のベルトを作製した。
【００６８】
＜比較例1-4＞
ベルト本体構成用の未架橋ゴムシートについて、カーボンブラックＨＡＦの配合量をゴム成分１００質量部に対して７０質量部とし、且つ、アラミド短繊維２０質量部に代えてナイロン短繊維２０質量部を配合したことを除き、比較例1-2と同様の構成の比較例1-4のベルトを作製した。
【００６９】
＜比較例1-5＞
ベルト本体構成用の未架橋ゴムシートについて、ゴム成分１００質量部に対して微細繊維ではない（繊維径１０〜１００μｍ程度の）セルロース繊維（大王製紙社製、クラフトパルプ）２０質量部を更に配合したことを除き、比較例1-1と同様の構成の比較例1-5のベルトを作製した。
【００７０】
＜比較例1-6＞
ベルト本体構成用の未架橋ゴムシートについて、カーボンブラックＨＡＦを配合せず、且つ、ゴム成分１００質量部に対して微細繊維ではないセルロース繊維２０質量部を更に配合したことを除き、比較例1-5と同様の構成の比較例1-6のベルトを作製した。
【００７１】
＜比較例1-7＞
ベルト本体構成用の未架橋ゴムシートについて、アラミド短繊維を配合しないことを除き、実施例1-2と同様の構成の比較例1-7のベルトを作製した。
【００７２】
＜比較例1-8＞
ベルト本体構成用の未架橋ゴムシートについて、カーボンブラックＨＡＦ及びアラミド短繊維をいずれも配合しないことを除き、実施例1-2と同様の構成の比較例1-8のベルトを作製した。
【００７３】
【表１】
2019163861.tif 000003
【００７４】
（試験評価方法）
それぞれの評価結果を表１に示す。
【００７５】
＜平均繊維径・繊維径分布＞
実施例1-1〜1-5のそれぞれのベルトの内側ゴム層の試料を凍結粉砕した後、その断面を透過型電子顕微鏡（ＴＥＭ）で観察すると共に、５０本のセルロース微細繊維を任意に選択して繊維径を測定し、その数平均を求めて平均繊維径とした。また、５０本のセルロース微細繊維のうち繊維径の最大値及び最小値を求めた。
【００７６】
＜耐クラック性評価ベルト走行試験＞
ベルトの耐クラック寿命は、ゴムの耐クラック性を示す指標であり、高寿命ほど優れている。
【００７７】
図９は、耐クラック寿命測定用の走行試験機４０を示す。耐クラック性評価用ベルト走行試験機４０は、プーリ径φ４０ｍｍの駆動プーリ４１とその右側方に設けられたプーリ径４０ｍｍの従動プーリ４２とを備える。従動プーリ４２は、軸荷重（デッドウェイトＤＷ）を負荷してローエッジＶベルトＢに張力を付与できるように左右に可動に設けられている。
【００７８】
実施例1-1〜1-5及び比較例1-1〜1-8のそれぞれのベルトについて、走行試験機４０の駆動プーリ４１及び従動プーリ４２間に巻き掛け、従動プーリ４２に対して右側方に６００Ｎの軸荷重を負荷してベルトに張力を与えると共に、１００℃の雰囲気温度下において駆動プーリ４１を３０００ｒｐｍの回転数で回転させることによりベルト走行させた。そして、定期的にベルト走行を停止すると共に、ローエッジＶベルトＢにクラックが発生しているか否かを目視確認し、クラックの発生が確認されるまでのベルト走行時間を耐クラック寿命とした。なお、２００時間を越えてもクラックの発生が認められない場合には、その時点で試験を打ち切った。
【００７９】
＜高張力ベルト走行試験＞
デッドウェイト条件における高張力耐久評価は、ベルトの性能、寿命の加速的評価として有効である。走行前後の軸間距離の変化は、心線の永久伸びによるベルト長さの変化を一定と考えると、ゴム部材の永久歪及び摩耗が大きいほど、大きくなる。従って、走行前後の軸間距離の変化が小さいほど好適である。走行前後のベルト質量の変化は、ゴム部材の耐摩耗性を示す指標となり、小さいほど好適である。
【００８０】
図１０は、高張力ベルト走行試験機５０を示す。
【００８１】
２軸のレイアウトである高張力ベルト走行試験機５０は、プーリ径φ１００ｍｍの駆動Ｖプーリ５１とその右側方に設けられたプーリ径６０ｍｍの従動Ｖプーリ５２とを備える。従動Ｖプーリ５２は、軸荷重（デッドウェイトＤＷ）を負荷してベルトに張力を付与できるように左右に可動に設けられている。
【００８２】
実施例１-１〜１-６及び比較例１-１〜１-４のそれぞれのベルトＢについて、走行前に質量を測定し、初期質量とした。
【００８３】
その後、高張力ベルト走行試験機５０にベルトを装着し、以下の軸間荷重を従動プーリに付与した。つまり、アラミド短繊維を単独で配合する例（実施例1-1〜1-3、比較例1-1及び1-2）では１０００Ｎ、アラミド短繊維及びナイロン短繊維の両方を配合する例（実施例1-4、比較例1-5及び1-6）では８００Ｎ、ナイロン短繊維を単独で配合する例（実施例1-5、比較例1-3及び1-4）では５００Ｎ、短繊維を配合しない例（比較例1-7及び1-8）では５００Ｎである。
【００８４】
まず、雰囲気温度を１００℃に設定し、無負荷として、駆動プーリを５０００ｒｐｍにて１０分間走行した後、軸間距離を測定して、初期の軸間距離とした。
【００８５】
その後、従動プーリ５２に下記の負荷を加えた状態にて、駆動プーリ５１を５０００ｒｐｍにて回転させた。つまり、アラミド短繊維を単独で配合する例（実施例1-1〜1-3、比較例1-1及び1-2）では４０Ｎｍ、アラミド短繊維及びナイロン短繊維の両方を配合する例（実施例1-4、比較例1-5及び1-6）では３０Ｎｍ、ナイロン短繊維を単独で配合する例（実施例1-5、比較例1-3及び1-4）では２０Ｎｍ、短繊維を配合しない例（比較例1-7及び1-8）では２０Ｎｍである。
【００８６】
いずれも２００時間走行した後、無負荷にて１０分間更に走行させた時の軸間距離を測定し、走行後の軸間距離とした。
【００８７】
走行後の軸間距離変化（％）は、次のように計算した。
【００８８】
軸間距離変化（％）
＝（走行後の軸間距離−走行前の軸間距離）／走行前の軸間距離×１００
また、走行後のベルトの重量を測定し、耐久後のベルト重量とした。ベルト重量変化は以下のように計算した。
【００８９】
ベルト重量変化（％）
＝（走行前のベルト重量−走行後のベルト重量）／走行前のベルト重量×１００
但し、比較例1-7及び1-8については、走行開始後短時間（３０分程度）にてベルトが切断し、高張力走行試験に関する測定は不可能であった。
【００９０】
＜摩擦係数＞
図１１は、摩擦係数測定装置を示す。
【００９１】
この摩擦係数測定装置４０は、プーリ径７５ｍｍのリブプーリからなる試験プーリ８２とその側方に設けられたロードセル８３とからなる。試験プーリ８２は、鉄系の材料Ｓ４５Ｃで構成されている。ローエッジＶベルトの試験片８１は、ロードセル８３から水平に延びた後に試験プーリ８２に巻き掛けられる、つまり、試験プーリ８２への巻き付け角度が９０°となるように設けられる。
【００９２】
実施例１-１〜１-６及び比較例１-１〜１-４のそれぞれの未走行のローエッジＶベルトについて、切断してローエッジＶベルト片の試験片８１を作製し、その一端をロードセル８３に固定して試験プーリ８２に巻き掛け、他端に分銅８４を取り付けて吊した。それに続いて、雰囲気温度２５℃において、分銅８４を引き下げようとする方向に試験プーリ８２を４３ｒｐｍの回転数で回転させ、回転開始後６０秒の時点で、ロードセル８３で試験片８１における試験プーリ８２とロードセル８３との間の水平部分に負荷される張力Ｔｔを計測した。なお、試験片８１の試験プーリ８２と分銅８４との垂直部分に負荷される張力Ｔｓは、分銅８４の重さ分の１７．１５Ｎであった。そして、Ｅｕｌｅｒの式に基づいて下記式（１）により圧縮ゴム層の表面の乾燥時の摩擦係数μを求めた。なお、θ＝π／２である。
【００９３】
また、高張力ベルト走行試験後のローエッジＶベルトについても同様の試験を実施して内側ゴム層の表面の乾燥時の摩擦係数を求めた。そして未走行の乾燥時における摩擦係数に対する走行後の乾燥時における摩擦係数の比（摩擦係数（走行後）／摩擦係数（未走行））を求めた。当該走行前後の摩擦係数の比は摩擦係数の変化の指標であり、この比が１に近いほど伝動特性は安定し、好適である。
【００９４】
【数１】
2019163861.tif 000004
【００９５】
＜粘着摩耗性＞
高張力ベルト走行試験の後、ベルトを高張力ベルト走行試験機５０から取り外し、プーリとの接触部分及びプーリ表面にゴムの粘着摩耗が発生しているか目視により確認した。
【００９６】
高張力走行試験後の粘着摩耗の有無は、ゴムの耐粘着摩耗性を示す指標である。粘着摩耗の発生は、ベルトの異音、振動、プーリへの固着等の原因になるので、発生無しが好適である。
【００９７】
＜強力保持率＞
高張力ベルト走行試験の後、ベルトの引張試験を実施し、ベルトの破断強度を破断部の心線打ち込み本数で割ることにより、心線一本当たりの走行後の強力を測定した。
【００９８】
また、同ロットのベルトの走行前の心線一本当たりの強力も同様に測定し、下記により、ベルトの強力保持率を求めた。結果を表１に示す。
【００９９】
ベルトの強力保持率（％）
＝走行後の心線一本当たりの強力／走行前の心線一本あたりの強力×１００
高張力走行試験後のベルトの強力保持率は、当該試験による抗張体（心線）に対するダメージの大きさを示す指標である。Ｖベルトの場合、底ゴムの永久歪による座屈により心線にかかる局部的な歪が大きくなること、ゴムの摩耗によりプーリへの巻き付き径が小さくなること等により、心線にかかる歪が増大してダメージが発生する。また、ゴムの摩擦係数が大きくなり、プーリからベルトが出て行く際のプーリからの抜け性が悪くなると、逆曲げの刺激がかかって心線の疲労が促進される。このようなことが複合的に働くので、ベルトの強力保持率が高いほど、心線を覆うゴムの性能が高いという判断ができる。
【０１００】
（試験評価結果）
試験結果を表１に示す。
【０１０１】
表１によれば、実施例1-1〜1-5のセルロース微細繊維は、いずれも繊維径の分布が広いことが分かる。
【０１０２】
セルロース系微細繊維と他の短繊維とを併用する実施例1-1〜1-5について、ベルト耐クラック寿命が２００時間以上である。また、高張力走行試験後、軸間距離の変化は１〜２％、ベルト重量変化は２〜３％、粘着摩耗は無く、ベルトの強力保持率は８８〜９０％である。更に、高張力走行試験の前後における摩擦係数の比はいずれも０．９５である。各実施例においてセルロース系微細繊維の種類（機械解繊及び化学解繊）、短繊維の種類（アラミド短繊維及びナイロン短繊維）が異なるが、いずれも良好な結果である。実施例1-3の場合、カーボンブラックを配合せず、同じ種類のセルロース系微細繊維を用いる他の実施例（1-2、1-4、1-5）よりもセルロース系微細繊維の配合量を増やしている。つまり、カーボンブラックをセルロース系微細繊維により完全に置き換えている。この場合も、他の実施例と同等の結果であり、カーボンブラックを用いないゴム組成物とすることも可能となっている。
【０１０３】
これらに対し、比較例1-1〜1-4は、アラミド短繊維又はナイロン短繊維による補強は行われているが、セルロース系微細繊維を配合しないゴムからなるベルトである。
【０１０４】
カーボンブラックの配合量が２０質量部である比較例1-1及び1-3について、ベルト耐クラック寿命は２００時間以上であって実施例と同等であり、粘着摩耗は無く、摩擦係数比は０．９であって実施例に比較的近い。しかしながら、高張力走行試験前後ベルトの質量変化が２０％であって、ゴムの耐摩耗性が極端に悪い。この結果、軸間距離の変化も２０％と大きい。更に、走行後の強力保持率が３１又は３３％と極端に低い。これは、高すぎる摩擦係数によるプーリからの抜け性の悪さ及びゴムの座屈変形により、心線の疲労が促進されたものと考えられる。
【０１０５】
逆に、カーボンブラックの配合量を７０質量部と多くした比較例1-2及び1-4の場合、ゴムの耐摩耗性（ベルト質量変化）は３％と改善されるが、ベルト耐クラック寿命が１０又は２０にまで悪化する。また、ベルトの軸間距離の変化が１０％大きくなっており、走行時の自己発熱の高さに起因するゴムの永久歪が大きいことが原因と思われる。更に、粘着摩耗が発生すると共に、摩擦係数が変化している。走行後のベルト強力保持率も４２又は４８％と低くなっている。これは、摩擦係数の増大によるプーリからの抜け性の悪化とゴムの自己発熱とによって心線の疲労が促進されたものと考えられる。
【０１０６】
次に、比較例1-5及び1-6は、セルロース系微細繊維に代えて、より大きなサイズのセルロースとしてクラフトパルプを用いた例である。比較例1-5及び比較例1-6の違いは、カーボンブラックの配合の有無である。いずれの例も、耐クラック寿命及び耐摩耗性の両方が悪化している。また、ベルト強力保持率も低く、心線の疲労が促進されている。これは、比較例1-1及び1-3と同様の理由と考えられる。
【０１０７】
比較例1-7及び1-8は、セルロース系微細繊維を配合し、短繊維による補強は行わない例である。比較例1-7及び比較例1-8の違いは、カーボンブラックの配合の有無である。いずれの例も、ベルト耐クラック寿命については２００時間以上と良好であるが、高張力で且つ高負荷の条件である高張力走行試験において短時間でベルトが破損し、各項目について結果の測定が不可能であった。これは、底ゴムの弾性率が不足しており、ゴムが座屈変形したものと考えられる。
【０１０８】
以上のように、比較例1-1〜1-8のように、カーボンブラックと短繊維（ナイロン短繊維、アラミド短繊維）との併用による補強、微細繊維でないセルロース繊維による補強（カーボンブラックの配合の有無いずれの場合も含む）、セルロース系微細繊維を用いるが他の短繊維を用いない補強（カーボンブラックの配合の有無いずれの場合も含む）について、検討した全ての性能を満足に満たすことはできなかった。特に、本実施例の試験条件のような高温雰囲気下（１００℃）では、性能を満たすことが不可能であり、使用条件を低温側に限定する必要がある。
【０１０９】
これに対し、カーボンブラックの一部又は全部をセルロース系微細繊維に置き換え、短繊維による補強と併用することにより、検討した全ての性能を同時に満たすことができる。しかも、これは本実施例のような高温の条件において実現されている。
【０１１０】
この具体的なメカニズムについては解明が待たれるが、セルロース系微細繊維による補強と、カーボンブラックによる補強とでは、補強形態が異なることは考えられる。つまり、カーボンブラック補強は、カーボンブラックにより吸着されたゴム層（バウンドラバー）がゴムの運動性を抑制されることにより発現する。また、当該ゴム層において、化学的な架橋は生じていないと考えられており、繰り返し変形時には発熱性が大きくなったり、粘着摩耗が生じたりすると考察する。これに対し、セルロース系微細繊維による補強の詳細は不明であるから、今回の結果は予想困難な事実である。しかし、結果からの考察として、セルロース系微細繊維の近傍のゴム分子は、その運動性がカーボンブラックの近傍のゴム分子ほどには抑制されていないか、又は、架橋されていてゴム状弾性体としての性質を保つことができるという可能性がある。セルロース系微細繊維による補強効果は、微細繊維同士の三次元ネットワーク構造によるものである可能性もある。但し、セルロース系微細繊維と短繊維との併用による効果について、メカニズムが特に関わるものではない。
【０１１１】
尚、ゴム成分１００質量部に対して２０質量部の機械的解繊手段によるセルロース系微細繊維を配合した実施例1-1と、同じく１０質量部の化学的解繊手段によるセルロース系微細繊維を配合した実施例1-2とについて、各評価はほぼ同じである。従って、化学的解繊手段によるセルロース系微細繊維の方が少量の配合で同等の効果を実現できる。
【０１１２】
［試験評価２］
水素化ＮＢＲ（Ｈ−ＮＢＲ）をゴム成分とするゴム組成物を用いて、実施例2-1〜2-5及び比較例2-1〜2-8のベルトを作製した。それぞれの詳細については、表２にも示す。
【０１１３】
＜実施例2-1＞
Ｈ−ＮＢＲラテックス（日本ゼオン社製  商品名：ＺＬＸ−Ｂ）と機械的解繊手段によって製造されたセルロース微細繊維の水分散体とを混合し、水を気化させてセルロース微細繊維／Ｈ−ＮＢＲのマスターバッチを作製した。
【０１１４】
続いて、Ｈ−ＮＢＲ（日本ゼオン社製  商品名：ゼットポール２０２０）を素練りすると共に、そこにマスターバッチを投入して混練した。マスターバッチの投入量は、トータルのＨ−ＮＢＲを１００質量部としたときのセルロース微細繊維の含有量が２０質量部となる量とした。
【０１１５】
そして、Ｈ−ＮＢＲとセルロース微細繊維とを混練すると共に、そこに、Ｈ−ＮＢＲ１００質量部に対し、補強材のカーボンブラックＨＡＦを２０質量部、アラミド短繊維を２０質量部、オイルを１０質量部、架橋剤の有機過酸化物（日油社製  商品名：ペロキシモンＦ４０）を５質量部、及び共架橋剤（精工化学社製  商品名：ハイクロスＭ）を１質量部それぞれ投入して混練を継続することにより未架橋ゴム組成物を作製した。
【０１１６】
この未架橋ゴム組成物をシート状に成形してベルト本体（圧縮ゴム層、接着ゴム層及び伸張ゴム層）を構成するための未架橋ゴムシートとし、実施例2-1のローエッジＶベルトを作製した。
【０１１７】
尚、心線には接着処理を施したポリエステル繊維製の撚り糸を用いた。
【０１１８】
＜実施例2-2＞
ＣＲと、そのＣＲ１００質量部に対し、化学的解繊手段（ＴＥＭＰＯ酸化処理）によって製造されたセルロース微細繊維を１０質量部、補強材のカーボンブラックＨＡＦを２０質量部、オイルを１０質量部、架橋剤の有機過酸化物を５質量部、及び共架橋剤を１質量部それぞれ投入して混練して未架橋ゴム組成物を作製した。
【０１１９】
ベルト本体構成用の未架橋ゴムシートとして、この未架橋ゴム組成物を用いたことを除いて実施例2-1と同様の構成の実施例2-2のローエッジＶベルトを作製した。
【０１２０】
＜実施例2-3＞
ベルト本体構成用の未架橋ゴムシートについて、カーボンブラックを配合せず、且つ、化学的手段により解繊したセルロース系微細繊維の含有量をゴム成分１００質量部に対して２０質量部としたことを除き、実施例2-2と同様の構成の実施例2-3のベルトを作製した。
【０１２１】
＜実施例2-4＞
ベルト本体構成用の未架橋ゴムシートについて、ゴム成分１００質量部に対してアラミド短繊維を１０質量部とし、且つ、ナイロン短繊維１０質量部を更に配合したことを除き、実施例2-2と同様の構成の実施例2-4のベルトを作製した。
【０１２２】
＜実施例2-5＞
ベルト本体構成用の未架橋ゴムシートについて、アラミド短繊維２０質量部に代えてナイロン短繊維２０質量部を配合したことを除き、実施例2-2と同様の構成の実施例2-5のベルトを作製した。
【０１２３】
＜比較例2-1＞
ベルト本体構成用の未架橋ゴムシートについて、カーボンブラックＨＡＦの配合量をゴム成分１００質量部に対して３０質量部とし、且つ、セルロース系微細繊維を配合しないことを除き、実施例2-1と同様の構成の比較例2-1のベルトを作製した。
【０１２４】
＜比較例2-2＞
ベルト本体構成用の未架橋ゴムシートについて、カーボンブラックＨＡＦの配合量をゴム成分１００質量部に対して９０質量部としたことを除き、比較例2-1と同様の構成の比較例2-2のベルトを作製した。
【０１２５】
＜比較例2-3＞
ベルト本体構成用の未架橋ゴムシートについて、アラミド短繊維２０質量部に代えてナイロン短繊維２０質量部を配合したことを除き、比較例2-1と同様の構成の比較例2-3のベルトを作製した。
【０１２６】
＜比較例2-4＞
ベルト本体構成用の未架橋ゴムシートについて、カーボンブラックＨＡＦの配合量をゴム成分１００質量部に対して９０質量部とし、且つ、アラミド短繊維２０質量部に代えてナイロン短繊維２０質量部を配合したことを除き、比較例2-1と同様の構成の比較例2-4のベルトを作製した。
【０１２７】
＜比較例2-5＞
ベルト本体構成用の未架橋ゴムシートについて、カーボンブラックＨＡＦの配合量をゴム成分１００質量部に対して２０質量部とし、且つ、ゴム成分１００質量部に対して微細繊維ではないセルロース繊維２０質量部を更に配合したことを除き、比較例2-1と同様の構成の比較例2-5のベルトを作製した。
【０１２８】
＜比較例2-6＞
ベルト本体構成用の未架橋ゴムシートについて、カーボンブラックＨＡＦを配合せず、且つ、ゴム成分１００質量部に対して微細繊維ではないセルロース繊維２０質量部を更に配合したことを除き、比較例2-1と同様の構成の比較例2-5のベルトを作製した。
【０１２９】
＜比較例2-7＞
ベルト本体構成用の未架橋ゴムシートについて、アラミド短繊維を配合しないことを除き、実施例2-2と同様の構成の比較例2-7のベルトを作製した。
【０１３０】
＜比較例2-8＞
ベルト本体構成用の未架橋ゴムシートについて、カーボンブラックＨＡＦ及びアラミド短繊維をいずれも配合しないことを除き、実施例2-2と同様の構成の比較例2-8のベルトを作製した。
【０１３１】
【表２】
2019163861.tif 000005
【０１３２】
（試験評価方法）
実施例2-1〜2-5のそれぞれのベルトについて、試験評価１と同様にセルロース微細繊維の繊維径の平均値、最小値及び最大値を求めた。また、実施例2-1〜2-5及び比較例2-1〜2-8の各ベルトについて、試験評価１と同様に、ベルト耐クラック寿命を測定すると共に、高張力走行試験を行って軸間距離変化、質量変化、摩耗係数比、試験後の粘着摩耗の有無、強力保持率を評価した。
【０１３３】
但し、ベルト耐クラック寿命の測定及び高張力走行試験について、雰囲気温度は１２０℃とした。また、ベルト耐クラック寿命について、３００時間まで測定し、３００時間を越えてもクラックの発生が認められない場合には試験を打ち切った。
【０１３４】
（試験評価結果）
試験結果を表２に示す。
【０１３５】
表２によれば、ゴム成分をＨ−ＮＢＲとしても、試験評価１と同様の結果が得られていることが分かる。特に、試験評価１に比べて耐クラック性評価ベルト走行試験及び高張力ベルト走行試験の雰囲気温度が高い（１２０℃）にも関わらず、良好な評価結果が得られている。この理由について、１つの可能性として、セルロース系微細繊維の補強効果は、カーボンブラックによる補強効果に比べて、温度依存性が小さいことが考えられる。
【０１３６】
［試験評価３］
ＥＰＤＭをゴム成分とするゴム組成物を用いて、実施例3-1〜3-5及び比較例3-1〜3-8の試験評価用のベルトを作製した。それぞれの詳細については、表３にも示す。
【０１３７】
＜実施例3-1＞
トルエンに機械的解繊手段によって製造されたセルロース微細繊維を分散させた分散体と、トルエンにＥＰＤＭ（ＪＳＲ社製  商品名：ＥＰ３３）を溶解させた溶液とを混合し、トルエンを気化させてセルロース微細繊維／ＥＰＤＭのマスターバッチを作製した。
【０１３８】
次いで、ＥＰＤＭを素練りすると共に、そこにマスターバッチを投入して混練した。マスターバッチの投入量は、トータルのＥＰＤＭを１００質量部としたときのセルロース微細繊維の含有量が２０質量部となる量とした。
【０１３９】
そして、ＥＰＤＭとセルロース微細繊維とを混練すると共に、そこに、ＥＰＤＭ１００質量部に対し、補強材のカーボンブラックを２０質量部、アラミド短繊維を２０質量部、オイルを１０質量部、架橋剤の有機過酸化物を５質量部、及び共架橋剤を１質量部それぞれ投入して混練を継続することにより未架橋ゴム組成物を作製した。
【０１４０】
この未架橋ゴム組成物をシート状に成形してベルト本体（圧縮ゴム層、接着ゴム層及び伸張ゴム層）を構成するための未架橋ゴムシートとし、実施例3-1のローエッジＶベルトを作製した。
【０１４１】
尚、心線には接着処理を施したポリエステル繊維製の撚り糸を用いた。
【０１４２】
＜実施例3-2＞
ＥＰＤＭ１００質量部に対し、化学的解繊手段（ＴＥＭＰＯ酸化処理）によって製造されたセルロース微細繊維を１０質量部、補強材のカーボンブラックを２０質量部、オイルを１０質量部、架橋剤の有機過酸化物を５質量部、及び共架橋剤を１質量部とを混練して未架橋ゴム組成物を作製した。
【０１４３】
ベルト本体構成用の未架橋ゴムシートとして、この未架橋ゴム組成物を用いたことを除いて実施例3-1と同様の構成の実施例3-2のローエッジＶベルトを作製した。
【０１４４】
＜実施例3-3＞
ベルト本体構成用の未架橋ゴムシートについて、カーボンブラックを配合せず、且つ、化学的手段により解繊したセルロース系微細繊維の含有量をゴム成分１００質量部に対して２０質量部としたことを除き、実施例3-2と同様の構成の実施例3-3のベルトを作製した。
【０１４５】
＜実施例3-4＞
ベルト本体構成用の未架橋ゴムシートについて、ゴム成分１００質量部に対してアラミド短繊維を１０質量部とし、且つ、ナイロン短繊維１０質量部を更に配合したことを除き、実施例3-2と同様の構成の実施例3-4のベルトを作製した。
【０１４６】
＜実施例3-5＞
ベルト本体構成用の未架橋ゴムシートについて、アラミド短繊維２０質量部に代えてナイロン短繊維２０質量部を配合したことを除き、実施例3-2と同様の構成の実施例3-5のベルトを作製した。
【０１４７】
＜比較例3-1＞
ベルト本体構成用の未架橋ゴムシートについて、カーボンブラックＨＡＦの配合量をゴム成分１００質量部に対して３０質量部とし、且つ、セルロース系微細繊維を配合しないことを除き、実施例3-1と同様の構成の比較例3-1のベルトを作製した。
【０１４８】
＜比較例3-2＞
ベルト本体構成用の未架橋ゴムシートについて、カーボンブラックＨＡＦの配合量をゴム成分１００質量部に対して９０質量部としたことを除き、比較例3-1と同様の構成の比較例3-2のベルトを作製した。
【０１４９】
＜比較例3-3＞
ベルト本体構成用の未架橋ゴムシートについて、アラミド短繊維２０質量部に代えてナイロン短繊維２０質量部を配合したことを除き、比較例3-1と同様の構成の比較例3-3のベルトを作製した。
【０１５０】
＜比較例3-4＞
ベルト本体構成用の未架橋ゴムシートについて、カーボンブラックＨＡＦの配合量をゴム成分１００質量部に対して９０質量部とし、且つ、アラミド短繊維２０質量部に代えてナイロン短繊維２０質量部を配合したことを除き、比較例3-1と同様の構成の比較例3-4のベルトを作製した。
【０１５１】
＜比較例3-5＞
ベルト本体構成用の未架橋ゴムシートについて、カーボンブラックＨＡＦの配合量をゴム成分１００質量部に対して２０質量部とし、且つ、ゴム成分１００質量部に対して微細繊維ではないセルロース繊維２０質量部を更に配合したことを除き、比較例3-1と同様の構成の比較例3-5のベルトを作製した。
【０１５２】
＜比較例3-6＞
ベルト本体構成用の未架橋ゴムシートについて、カーボンブラックＨＡＦを配合せず、且つ、ゴム成分１００質量部に対して微細繊維ではないセルロース繊維２０質量部を更に配合したことを除き、比較例3-1と同様の構成の比較例3-5のベルトを作製した。
【０１５３】
＜比較例3-7＞
ベルト本体構成用の未架橋ゴムシートについて、アラミド短繊維を配合しないことを除き、実施例3-2と同様の構成の比較例3-7のベルトを作製した。
【０１５４】
＜比較例3-8＞
ベルト本体構成用の未架橋ゴムシートについて、カーボンブラックＨＡＦ及びアラミド短繊維をいずれも配合しないことを除き、実施例3-2と同様の構成の比較例3-8のベルトを作製した。
【０１５５】
【表３】
2019163861.tif 000006
【０１５６】
（試験評価方法）
実施例3-1〜3-5のそれぞれのベルトについて、試験評価１と同様にセルロース微細繊維の繊維径の平均値、最小値及び最大値を求めた。また、実施例3-1〜3-5及び比較例3-1〜3-8の各ベルトについて、試験評価１と同様に、ベルト耐クラック寿命を測定すると共に、高張力走行試験を行って軸間距離変化、質量変化、摩耗係数比、試験後の粘着摩耗の有無、強力保持率を評価した。
【０１５７】
但し、ベルト耐クラック寿命の測定及び高張力走行試験について、雰囲気温度は１２０℃とした。また、ベルト耐クラック寿命について、３００時間まで測定し、３００時間を越えてもクラックの発生が認められない場合には試験を打ち切った。
【０１５８】
（試験評価結果）
試験結果を表３に示す。
【０１５９】
表３によれば、ゴム成分をＥＰＤＭとしても、試験評価１及び２と同様の結果が得られていることが分かる。特に、試験評価１に比べて耐クラック性評価ベルト走行試験及び高張力ベルト走行試験の雰囲気温度が高い（１２０℃）にも関わらず、良好な評価結果が得られている。
【産業上の利用可能性】
【０１６０】
本発明は、伝動ベルトの分野において有用である。
【符号の説明】
【０１６１】
Ｂ    Ｖリブドベルト（伝動ベルト）
１０  Ｖリブドベルト本体
１１  圧縮ゴム層
１２  接着ゴム層
１３  背面ゴム層
１６  短繊維
４０      耐クラック性評価用ベルト走行試験機
４１      駆動プーリ
４２      従動プーリ
５０      高張力ベルト走行試験機
５１      駆動Ｖプーリ
５２      従動Ｖプーリ
８１      試験片
８２      試験プーリ
８３      ロードセル
８４      分銅
【図１】
2019163861.tif 000007
【図２】
2019163861.tif 000008
【図３】
2019163861.tif 000009
【図４】
2019163861.tif 000010
【図５】
2019163861.tif 000011
【図６】
2019163861.tif 000012
【図７】
2019163861.tif 000013
【図８】
2019163861.tif 000014
【図９】
2019163861.tif 000015
【図１０】
2019163861.tif 000016
【図１１】
2019163861.tif 000017